(57)【要約】    【課題】  金属量を抑制しても、高い金属光沢性を有し得る金属光沢フィルムを提供することにある。    【解決手段】  透明な合成樹脂フィルムと、該合成樹脂フィルムの片面に、金属粉を含有する金属インキが印刷されて形成された金属光沢層と、該金属光沢層に、白色顔料を含有する白色インキが印刷されて形成された白色層とを備えてなり、前記白色層は、該白色インキ塗布部分の前記金属光沢層に対する面積の割合が３０〜８０％となり且つ前記白色インキ塗布部分が前記金属光沢層の面上に規則的に散在するように形成されてなることを特徴とする金属光沢フィルムを提供する。【選択図】  図１
2011255612.tif 000002
【特許請求の範囲】
【請求項１】
透明な合成樹脂フィルムと、該合成樹脂フィルムの片面に、金属粉を含有する金属インキが印刷されて形成された金属光沢層と、該金属光沢層に、白色顔料を含有する白色インキが印刷されて形成された白色層とを備えてなり、前記白色層は、該白色インキ塗布部分の前記金属光沢層に対する面積の割合が３０〜８０％となり且つ前記白色インキ塗布部分が前記金属光沢層の面上に規則的に散在するように形成されてなることを特徴とする金属光沢フィルム。
【請求項２】
透明な合成樹脂フィルムと、該合成樹脂フィルムの片面に、金属粉を含有する金属インキが印刷されて形成された金属光沢層と、該金属光沢層に、白色顔料を含有する白色インキが印刷されて形成された白色層と、該白色層側から積層された合成樹脂シートとを備えてなり、前記白色層は、該白色インキ塗布部分の前記金属光沢層に対する面積の割合が３０〜８０％となり且つ前記白色インキ塗布部分が前記金属光沢層の面上に規則的に散在するように形成されてなることを特徴とする積層シート。
【請求項３】
請求項２記載の積層シートが熱成形されて得られる容器。
【発明の詳細な説明】
【技術分野】
【０００１】
本発明は、金属光沢フィルム、積層シートおよび容器に関し、詳しくは、金属光沢層が備えられてなる金属光沢フィルム、該金属光沢フィルムに熱可塑性樹脂シートが積層されてなる積層シート、及び該積層シートが熱成形されて得られる容器に関する。
【背景技術】
【０００２】
一般的に、食品包装用容器などには、高級感や重量感を持たせるために、表面に金属光沢層を設けて、金属製食器のイメージを賦与し、装飾性を向上させることが行われている。
【０００３】
例えば、引用文献１には、この種の容器として、合成樹脂フィルムの表面に金属（例えば、アルミニウム等）が真空蒸着されて金属光沢層が形成され、該金属光沢層に合成樹脂シートが積層されて積層シートが形成され、この積層シートが熱成形されることによって作製されたものが記載されている。
【０００４】
ところで、容器に盛られた食品（肉、魚等）には、例えば、加工工程、包装工程等において、誤って混入した金属片などの異物の有無を確認すべく、食品が容器に盛られた状態において、食品中の金属片の有無を金属探知機によって検査することが行われている。
【０００５】
しかるに、引用文献１に記載の容器では、食品が盛り付けられた状態で食品中の金属片の有無を検査しようとしても、容器に金属光沢を付与するために金属蒸着加工されているため、金属探知機が反応してしまい、食品中の金属片の有無を高感度で検査することができないという問題がある。
【０００６】
これに対して、引用文献２には、合成樹脂フィルムが備えられ、該合成樹脂フィルム上に、着色層と、不定形の無機粒子の表面に光沢性の金属の薄膜が形成された光輝材を分散した金属光沢層と、透明な合成樹脂フィルムとが、この順で積層された積層シートが提案されている。
【先行技術文献】
【特許文献】
【０００７】
【特許文献１】特開昭５４−８７７８４号公報
【特許文献２】実用新案登録第２５４２５０２号公報
【発明の概要】
【発明が解決しようとする課題】
【０００８】
引用文献２に記載の積層シートで作製された容器では、引用文献１記載の容器に比べて、金属量を抑制すると、金属光沢性が不十分な単調な仕上がりとなってしまう。
【０００９】
ところで、積層シートから容器を作製する方法は、積層シートを熱成形して容器を作製する熱成形工程と、該熱成形工程後に、作製したい容器の大きさに合わせて打抜き加工する切断工程とを備えてなる。前記切断工程では、トリミングロス（打抜き加工により生じたロス分）が生じる。このトリミングロスを再度有効利用することが、資源の有効利用の観点から求められているが、トリミングロスに金属が多く含まれていると、金属が不純物として合成樹脂材料中に多く混在していることとなり、資源としての有効利用できないという問題がある。
さらに容器自体も、再利用する際に同様な問題がある。
従って、リサイクルするためには、金属光沢層に用いられる金属の量を抑制する必要がある。
【００１０】
本発明は、上記問題点及び要望点に鑑み、金属量を抑制しても、高い金属光沢性を有し得る金属光沢フィルム、積層シートおよび容器を提供することを課題とする。
【課題を解決するための手段】
【００１１】
本発明者らが鋭意研究したところ、着色層として、白色顔料を含有する白色インキが印刷されて形成された白色層を備え、更に、前記白色層が、該白色インキ塗布部分の前記金属光沢層に対する面積の割合が３０〜８０％となり且つ前記白色インキ塗布部分が前記金属光沢層の面上に規則的に散在するように形成されてなることにより、金属量を抑制しても、高い金属光沢性を有し得ることを見出し、本発明の完成を想到するに至った。
【００１２】
即ち、本発明は、透明な合成樹脂フィルムと、該合成樹脂フィルムの片面に、金属粉を含有する金属インキが印刷されて形成された金属光沢層と、該金属光沢層に、白色顔料を含有する白色インキが印刷されて形成された白色層とを備えてなり、前記白色層は、該白色インキ塗布部分の前記金属光沢層に対する面積の割合が３０〜８０％となり且つ前記白色インキ塗布部分が前記金属光沢層の面上に規則的に散在するように形成されてなることを特徴とする金属光沢フィルムにある。
【００１３】
また、本発明は、透明な合成樹脂フィルムと、該合成樹脂フィルムの片面に、金属粉を含有する金属インキが印刷されて形成された金属光沢層と、該金属光沢層に、白色顔料を含有する白色インキが印刷されて形成された白色層と、該白色層側から積層された合成樹脂シートとを備えてなり、前記白色層は、該白色インキ塗布部分の前記金属光沢層に対する面積の割合が３０〜８０％となり且つ前記白色インキ塗布部分が前記金属光沢層の面上に規則的に散在するように形成されてなることを特徴とする積層シートにある。
【００１４】
さらに、本発明は、前記積層シートが熱成形されて得られる容器にある。
【発明の効果】
【００１５】
本発明によれば、容器の表面に独特のメタリック調の色彩を表現することができる金属光沢フィルムを提供することができる。また、容器の表面に独特のメタリック調の色彩を表現することができる積層シートと、該積層シートを用いて形成される容器とを提供することができる。
また、この積層シートを成形して得た容器は、金属光沢層の厚みを１〜５μｍと極めて薄く設けたにもかかわらず、メタリック調の色彩を有すると同時に、金属探知機に反応することも無く、さらに熱成形して容器を製造した際のトリミングロスなどをリサイクルして使用することができる、という優れた効果を奏する。
【図面の簡単な説明】
【００１６】
【図１】一実施形態の金属光沢フィルム。
【図２】一実施形態の積層シート。
【図３】白色インキ塗布部分の模様の例（黒く塗りつぶされた部分は、白色インキ塗布部分を示している。）。
【発明を実施するための形態】
【００１７】
以下、添付図面を参照しつつ、本発明の一実施形態について説明する。
【００１８】
図１に示すように、本実施形態の金属光沢フィルム１は、透明な合成樹脂フィルム２と、該合成樹脂フィルム２の片面に、金属粉を含有する金属インキが印刷されて形成された金属光沢層３と、該金属光沢層３に、白色顔料を含有する白色インキが印刷されて形成された白色層４とを備えてなる。
【００１９】
前記合成樹脂フィルム２の材質（合成樹脂）としては、本発明の効果を損ねない範囲内であれば特に限定されるものではなく、従来公知のものを用いることができ、例えば、熱可塑性樹脂が挙げられる。該熱可塑性樹脂としては、例えば、ポリスチレン系樹脂単独のものや、ポリスチレン系樹脂とポリフェニレンエーテル樹脂との混合物等が挙げられる。
該ポリスチレン系樹脂としては、ポリスチレン樹脂単独のもの、あるいは、スチレンモノマーに共重合可能なモノマー（例えば、ブタジエン、無水マレイン酸、メタクリル酸等）とスチレンモノマーとの共重合体樹脂単独のもの、または、ポリスチレン樹脂と該共重合体樹脂との混合物等が挙げられる。
該ポリスチレン系樹脂は、ハイインパクトポリスチレン樹脂であってもよい。
【００２０】
前記合成樹脂フィルム２は、１軸もしくは２軸延伸されたものであってもよい。
また、前記合成樹脂フィルム２は、ヘーズ値が好ましくは３０％以下、より好ましくは２５％以下である。本実施形態の金属光沢フィルム１は、合成樹脂フィルム２のヘーズ値が３０％以下であることにより、金属光沢性がより高いものとなるという利点がある。尚、該ヘーズ値は、日本工業規格ＪＩＳ  Ｋ  ７１３６：２０００「プラスチック透明材料のヘーズの求め方」に準拠して求められるものを意味する。
【００２１】
前記合成樹脂フィルム２の厚みは、好ましくは１０〜７０μｍ、より好ましくは１２〜５０μｍである。該厚みが１０μｍ以上であることにより、合成樹脂フィルム２の強度が高いものとなり、インクの印刷時や、合成樹脂フィルム２を金属光沢層３及び白色層４を介して樹脂シートにラミネートする際等に、前記合成樹脂フィルム２が破れてしまうのを抑制することができるという利点がある。また、該厚みが７０μｍ以下であることにより、後述する、該合成樹脂を用いて形成された積層シートを、熱成形して容器を作製する際において、熱成形性が良好となるという利点がある。
【００２２】
前記金属光沢層３の厚みは、好ましくは１〜５μｍである。本実施形態の金属光沢フィルム１は、該厚みが１μｍ以上であることにより、金属光沢性がより高いものになるという利点がある。また、該厚みが５μｍ以下であることにより、金属量を抑制することができるという利点がある。
【００２３】
前記金属インキは、金属粉を、好ましくは５〜２５重量％、より好ましくは１０〜２０重量％含有してなる。
また、該金属インキは、金属粉以外に、通常のインキで用いられる種々の油性溶媒や水性溶媒を含有してなる。
該金属インキを印刷する方法としては、グラビア印刷、オフセット印刷、フレキソ印刷等の種々の印刷方法を採用することができる。前記金属光沢層３は、前記合成樹脂フィルム２の片面の全面に前記金属インキがベタ印刷されて形成される。
【００２４】
前記金属粉は、粒径が０．１〜５μｍであることが好ましい。
前記金属粉としては、例えば、アルミニウム粉、銀粉、金粉、銅粉、青銅粉、その他の金属や合金の粉末、金属蒸着細片等の、金属光沢成分として従来公知の、種々の形態を有する金属粉が挙げられる。また、例えば、黄色や赤色等の着色剤と混合されて色調が調整された金属粉も挙げられる。さらに、無機粒子の表面に金属の膜が形成されたものであってもよい。
【００２５】
前記白色層４は、該白色インキ塗布部分４ａの前記金属光沢層３に対する面積の割合が３０〜８０％となり且つ前記白色インキ塗布部分４ａが前記金属光沢層３の面上に規則的に散在するように形成されてなる。該面積の割合は、好ましくは５０〜７５％、より好ましくは６０〜７０％である。
例えば、前記白色インキ塗布部分４ａは、該金属光沢層３の面上に、図３（ａ）〜（ｃ）のようにストライプ状に規則的に散在する。より具体的には、前記白色インキ塗布部分４ａは、該金属光沢層３の面上に、ストライプ状にストライプの線の幅が０．１５〜２．４ｍｍ、隣接するストライプの線どうしの間隔（白色インキが印刷されない部分の線の幅）が０．１５〜３．０ｍｍとなるように規則的に散在する。また、前記白色インキ塗布部分４ａは、ストライプ状に限らず、図３（ｅ）〜（ｌ）のように点状に規則的に散在したものや、（ｄ）のようにストライプ状のものと点状のものが混在して規則的に散在したものであってもよく、特にストライプ状のものが好ましい。
前記白色層４の厚みは、好ましくは１〜５μｍである。
【００２６】
前記白色インキに含有される白色顔料としては、例えば、酸化チタンやパールマイカ等が挙げられる。
前記白色インキは、白色顔料を、好ましくは３〜５０重量％含有してなる。なお、前記白色顔料が酸化チタンである場合には、前記白色インキは、白色顔料を、好ましくは３〜５０重量％含有してなる。また、前記白色顔料がパールマイカである場合には、前記白色インキは、白色顔料を、好ましくは３〜２０重量％含有してなる。
また、該白色インキは、白色粉以外に、通常のインキで用いられる種々の油性溶媒や水性溶媒を含有してなる。
【００２７】
該白色インキを印刷する方法としては、グラビア印刷、オフセット印刷、フレキソ印刷等の種々の印刷方法を採用することができる。前記白色層４は、前記金属層に前記白色インキが印刷されて形成されてなる。
【００２８】
図２に示すように、本実施形態の積層シート５は、透明な合成樹脂フィルム２と、該合成樹脂フィルム２の片面に、金属粉を含有する金属インキが印刷されて形成された金属光沢層３と、該金属光沢層３に、白色顔料を含有する白色インキが印刷されて形成された白色層４と、該白色層４側から積層された合成樹脂シート６とを備えてなり、前記白色層４が、該白色インキ塗布部分４ａの前記金属光沢層３に対する面積の割合が３０〜８０％となり且つ前記白色インキ塗布部分４ａが前記金属光沢層３の面上に規則的に散在するように形成されてなる。
具体的には、本実施形態の積層シート５は、合成樹脂シート６の少なくとも片面、すなわち片面または両面に、前記金属光沢フィルム１が、白色層４側から積層されて形成されてなる。
【００２９】
前記合成樹脂シート６の材質（合成樹脂）としては、本発明の効果を損ねない範囲内であれば特に限定されるものではなく、従来公知のものを用いることができ、例えば、熱可塑性樹脂が挙げられる。該熱可塑性樹脂としては、例えば、ポリスチレン系樹脂や、ポリスチレン系樹脂とポリフェニレンエーテル樹脂との混合物等が挙げられる。
該ポリスチレン系樹脂としては、ポリスチレン樹脂単独のもの、あるいは、スチレンモノマーに共重合可能なブタジエン、無水マレイン酸、メタクリル酸等のモノマーと、スチレンモノマーとの共重合体樹脂単独のもの、または、ポリスチレン樹脂と該共重合体樹脂との混合物等が挙げられる。また、該ポリスチレン系樹脂は、ハイインパクトポリスチレン樹脂であってもよい。また、該ポリスチレン系樹脂は、本実施形態の容器を作製する際に生じるトリミングロスをリサイクル材料として含有してもよい。
【００３０】
前記合成樹脂シート６としては、熱可塑性樹脂に充填剤（例えば、タルク等）が含有されたシートや、熱可塑性樹脂が発泡剤とともに押出機で混練されて押出し発泡されてなる発泡熱可塑性樹脂シートも使用することができる。
前記発泡剤としては、揮発性発泡剤（例えば、ブタン、ペンタン等）、無機発泡剤（例えば、二酸化炭素、窒素、空気等）、熱分解性発泡剤（例えば、アゾジカルボンアミド）等が挙げられる。
前記合成樹脂シート６は、発泡シートであっても、非発泡シートであってもよい。
前記合成樹脂シート６としては、表面が平滑であり凹凸が少ないシートが、より高い金属光沢性を有することができるという点から好ましい。
【００３１】
前記合成樹脂シート６は、単層のものでも、２層以上の積層構造を有している積層体でもよい。該積層体としては、主体の発泡層に、白色層４に積層される面側が非発泡層となるように非発泡層を積層したものが挙げられる。
また、前記合成樹脂シート６は、厚み（積層体の場合は積層体合計の厚み）が０．２〜３．０ｍｍであることが好ましい。
前記合成樹脂シート６としては、無着色のものでもよいが、複雑な色調を表現するために、白色層４側の部分が任意の色に着色されているものでもよい。
【００３２】
前記合成樹脂シート６の少なくとも片面、すなわち片面または両面に、前記金属光沢フィルム１を、白色層４側から積層するには、合成樹脂シート６が熱可塑性樹脂シートである場合、従来公知の種々のラミネート方法を採用することができる。
該ラミネート方法としては、熱ラミネート法であってもよく、該熱ラミネート法は、あらかじめ作製した熱可塑性樹脂シートの少なくとも片面に、金属光沢フィルム１を重ねた状態で、一対の熱ロール間を通すことで熱溶着させて積層する方法である。
また、前記熱ラミネート法を採用して、合成樹脂シート６の少なくとも片面に、金属光沢フィルム１を積層する際に、合成樹脂シート６と、白色層４とが、互いに相溶性が良好でない材料からなる場合には、両者の熱接着性を高めるべく、合成樹脂シート６及び白色層４のうち少なくとも一方の表面に、両材料に対して相溶性又は接着性に優れたシール剤からなるシール層を形成することが好ましい。
また、前記フィルム浮き等が発生するのを防止しながら、全体としての層の数や、製造に要する工程数等をできるだけ少なくすることによって、金属光沢フィルム１や熱成形用シートの生産性を向上して、製造コストを低減すること等を考慮すると、樹脂フィルム、金属光沢層３、白色層４および樹脂シートは、それぞれ、互いに相溶性、または接着性に優れた材質によって積層シートを下記の方法によって熱成形し、その後、容器の形状に合わせて打抜き加工されていることが好ましい。
尚、打抜き加工の際に生じるトリミングロスは、前記合成樹脂シート６の材料として用いてもよい。
【００３３】
本実施形態の容器は、熱成形することにより得られる。
熱成形方法としては、従来公知の種々の熱成形方法が、いずれも採用可能である。前記熱成形方法としては、真空成形法、圧空成形法、真空圧空成形法、熱盤圧空成形法等が挙げられる。本実施形態の容器の具体例としては、包装用容器が挙げられる。また、収容する食品に対応した種々の立体形状を有するトレー等の簡易食品容器等が挙げられる。より具体的には、例えば碗状、皿状、又はカップ状の容器等が挙げられる。
【００３４】
尚、本実施形態の金属光沢フィルム、積層シートおよび容器は、上記構成を有するものであったが、本発明の金属光沢フィルム、積層シートおよび容器は、上記構成に限定されず、適宜設計変更可能である。
【実施例】
【００３５】
次に、実施例および比較例を挙げて本発明についてさらに具体的に説明する。
【００３６】
＜金属光沢フィルムの製造方法及び結果＞
（実施例１−１）（白色インキ、面積の割合：７５％）
透明な合成樹脂フィルムとして、厚み２５μｍ、ヘーズ値２４％のポリスチレンフィルム〔旭化成（株）社製のＯＰＳフィルム〕を使用し、該合成樹脂フィルムの片面の全面に、グラビア印刷法によって、金属インキとしての、銀粉が含有されてなる高輝度銀インキ〔アクリル樹脂系、ＤＩＳ（株）製のファインラップ（登録商標）スーパーメタリックシルバー〕を印刷して金属光沢層（厚み：３μｍ）を形成した。
次に、該金属光沢層の上に、グラビア印刷法によって、白色顔料として酸化チタンが２５質量％含有されている白色インキ〔アクリル樹脂系、ＤＩＣ（株）製ＳＴＣ７０９白〕を、図３のようにストライプ状にストライプの線の幅が０．７５ｍｍ、隣接するストライプの線どうしの間隔（白色インキが印刷されない部分の線の幅）が０．２５ｍｍとなるように印刷して白色層（白色インキ塗布部分の前記金属光沢層に対する面積の割合：７５％）（厚み：３μｍ）を形成して、実施例１−１の金属光沢フィルムを得た。
実施例１−１の金属光沢フィルムを、透明な合成樹脂フィルム側から観察したところ、従来の金属光沢フィルムでは得られなかった透明感のあるシルバー調の色彩が見られ、さらに、金属光沢性が高いことが確認された。
【００３７】
（実施例１−２）（白色インキ、面積の割合：５０％）
金属光沢層の上に、白色インキを、図３のようにストライプ状にストライプの線の幅が０．５ｍｍ、隣接するストライプの線どうしの間隔（白色インキが印刷されない部分の線の幅）が０．５ｍｍとなるように印刷して白色層（白色インキ塗布部分の前記金属光沢層に対する面積の割合：５０％）を形成したこと以外は、実施例１−１と同様にして実施例１−２の金属光沢フィルムを得た。
実施例１−２の金属光沢フィルムを、透明な合成樹脂フィルム側から観察したところ、従来の金属光沢フィルムでは得られなかった透明感のあるシルバー調の色彩が見られ、さらに、金属光沢性が高いことが確認された。
【００３８】
（比較例１−１）（黄色インキ、面積の割合：１００％）
白色インキの代わりに、黄色インキ〔アクリル樹脂系、ＤＩＳ（株）社製のＳＴＣ−ＴＬ  ４０７Ｂ中黄〕を用い、該黄色インキを金属光沢層全面にベタ印刷したこと以外は、実施例１−１の金属光沢フィルムと同様にして比較例１−１の金属光沢フィルムを得た。
比較例１−１の金属光沢フィルムを、透明な合成樹脂フィルム側から観察したところ、黄色が主体で金属光沢性が不十分な単調な仕上がりになっていることが確認された。
【００３９】
（比較例１−２）（茶色インキ、面積の割合：１００％）
白色インキの代わりに、茶色インキを用い、該茶色インキを金属光沢層全面にベタ印刷したこと以外は、実施例１−１の金属光沢フィルムと同様にして比較例１−１の金属光沢フィルムを得た。
比較例１−２の金属光沢フィルムを、透明な合成樹脂フィルム側から観察したところ、金属光沢層による輝度感が隠蔽されてしまい、金属光沢性が不十分な仕上がりになっていることが確認された。
尚、茶色インキとしては、黒色インキ〔アクリル樹脂系、ＤＩＳ（株）社製のＳＴＣ−ＴＬ  ８０５墨〕１０重量％と、赤色インキ〔アクリル樹脂系、ＤＩＳ（株）社製のＳＴＣ−ＴＬ  １０５紅〕３０重量％と、黄色インキ〔アクリル樹脂系、ＤＩＳ（株）社製のＳＴＣ−ＴＬ  ４０７Ｂ中黄〕６０重量％とを混合した混合物１００重量部に、溶剤〔ＤＩＳ（株）社製のＳＴＣレジューサー〕４０重量％を加えたものを用いた。
【００４０】
（比較例１−３）（白色インキ、面積の割合：２０％）
金属光沢層の上に、白色インキを、図３のようにストライプ状にストライプの線の幅が０．２ｍｍ、隣接するストライプの線どうしの間隔（白色インキが印刷されない部分の線の幅）が０．８ｍｍとなるように印刷して白色層（白色インキ塗布部分の前記金属光沢層に対する面積の割合：２０％）を形成したこと以外は、実施例１−１と同様にして比較例１−３の金属光沢フィルムを得た。
比較例１−３の金属光沢フィルムを、透明な合成樹脂フィルム側から観察したところ、金属光沢性が不十分な単調な仕上がりになっていることが確認された。
【００４１】
（比較例１−４）（白色インキ、面積の割合：１００％）
金属光沢層の上に、白色インキを金属光沢層全面にベタ印刷して白色層（白色インキ塗布部分の前記金属光沢層に対する面積の割合：１００％）を形成したこと以外は、実施例１−１と同様にして比較例１−４の金属光沢フィルムを得た。
比較例１−４の金属光沢フィルムを、透明な合成樹脂フィルム側から観察したところ、金属光沢性が不十分な単調な仕上がりになっていることが確認された。
【００４２】
＜積層シートの製造方法＞
（実施例２−１）（白色インキ、面積の割合：７５％）
実施例１−１の金属光沢フィルムと、合成樹脂シートとしての厚み０．６ｍｍのポリスチレン系樹脂シートとを、熱ラミネート法によって積層して、実施例２−１の積層シートを製造した。具体的には、Ｔダイ法によって樹脂温度２２０℃の条件下でポリスチレン系樹脂をシート状に押出成形して合成樹脂シートを得た。このシートの片面に、白色層側の面が重ね合わせられる面となるように金属光沢フィルムを重ね合わせて加熱ロール間で圧接することで熱溶着させて、実施例２−１の積層シートを製造した。
実施例２−１の積層シートを、透明な合成樹脂フィルム側から観察したところ、透明感のあるシルバー調の色彩が見られ、金属光沢性が高いことが確認された。
【００４３】
（実施例２−２）（白色インキ、面積の割合：７５％）
実施例１−１の金属光沢フィルムと、合成樹脂シートとしての厚み１．２ｍｍの発泡ポリスチレン系樹脂シート（発泡倍率約１０倍）とを、熱ラミネート法によって積層して、実施例２−２の積層シートを製造した。具体的には、ポリスチレン系樹脂シートの片面に、白色層側の面が重ね合わせられる面となるように金属光沢フィルムを重ね合わせ、加熱ロールで圧接することで熱溶着させて、実施例２−２の積層シートを製造した。
実施例２−２の積層シートを、透明な合成樹脂フィルム側から観察したところ、透明感のあるシルバー調の色彩が見られ、金属光沢性が高いことが確認された。
【００４４】
（実施例２−３及び２−４）（白色インキ、面積の割合：５０％）
金属光沢フィルムとして実施例１−２の金属光沢フィルムを用いたこと以外は、実施例２−１及び２−２と同様にして、実施例２−３及び２−４の積層シートを製造した。
いずれの積層シートも、透明な合成樹脂フィルム側から観察したところ、透明感のあるシルバー調の色彩が見られ、金属光沢性が高いことが確認された。
【００４５】
（比較例２−１及び２−２）（黄色インキ、面積の割合：１００％）
金属光沢フィルムとして比較例１−１の金属光沢フィルムを用いたこと以外は、実施例２−１及び２−２と同様にして、比較例２−１及び２−２の積層シートを製造した。
いずれの積層シートも、透明な合成樹脂フィルム側から観察したところ、黄色が主体で金属光沢性が不十分な単調な仕上がりになっていることが確認された。
【００４６】
（比較例２−３及び２−４）（白色インキ、面積の割合：２０％）
金属光沢フィルムとして比較例１−３の金属光沢フィルムを用いたこと以外は、実施例２−１及び２−２と同様にして、比較例２−３及び２−４の積層シートを製造した。
いずれの積層シートも、透明な合成樹脂フィルム側から観察したところ、金属光沢性が不十分な単調な仕上がりになっていることが確認された。
【００４７】
（比較例２−５及び２−６）（白色インキ、面積の割合：１００％）
金属光沢フィルムとして比較例１−４の金属光沢フィルムを用いたこと以外は、実施例２−１及び２−２と同様にして、比較例２−５及び２−６の積層シートを製造した。
いずれの積層シートも、透明な合成樹脂フィルム側から観察したところ、金属光沢性が不十分な単調な仕上がりになっていることが確認された。
【００４８】
＜容器の製造方法及び結果＞
（実施例３−１）（白色インキ、面積の割合：７５％）
実施例２−１の積層シートを真空圧空成形して、簡易食品容器としての実施例３−１の容器を製造した。
実施例３−１の容器を、透明な合成樹脂フィルム側から観察したところ、透明感のあるシルバー調の色彩が見られ、金属光沢性が高いことが確認された。
【００４９】
（実施例３−２）（白色インキ、面積の割合：７５％）
実施例２−２の積層シートを用いたこと以外は、実施例３−１の容器と同様にして、実施例３−２の容器を製造した。
実施例３−２の容器を、透明な合成樹脂フィルム側から観察したところ、透明感のあるシルバー調の色彩が見られ、金属光沢性が高いことが確認された。
【００５０】
（実施例３−３及び３−４）（白色インキ、面積の割合：５０％）
実施例２−３及び２−４の積層シートを用いたこと以外は、実施例３−１の容器と同様にして、実施例３−３及び３−４の容器を製造した。
いずれの容器も、透明な合成樹脂フィルム側から観察したところ、透明感のあるシルバー調の色彩が見られ、金属光沢性が高いことが確認された。
【００５１】
（比較例３−１及び３−２）（黄色インキ、面積の割合：１００％）
比較例２−１及び２−２の積層シートを用いたこと以外は、実施例３−１の容器と同様にして、比較例３−１及び３−２の容器を製造した。
いずれの容器も、透明な合成樹脂フィルム側から観察したところ、黄色が主体で金属光沢性が不十分な単調な仕上がりになっていることが確認された。
【００５２】
（比較例３−３〜３−６）（白色インキ、面積の割合：２０％、１００％）
比較例２−３〜２−６の積層シートを用いたこと以外は、実施例３−１の容器と同様にして、比較例３−３〜３−６の容器を製造した。
いずれの容器も、透明な合成樹脂フィルム側から観察したところ、金属光沢性が不十分な単調な仕上がりになっていることが確認された。
【００５３】
＜容器（リサイクル原料入り）の製造方法及び結果＞
（実施例４−１）（白色インキ、面積の割合：７５％）
実施例３−１の容器を製造した際に生じたトリミングロスを粉砕してリサイクル原料を得た。そして、該リサイクル原料３０重量％と、バージン原料（ポリスチレン系樹脂）７０重量％とを配合してリサイクル原料含有ポリスチレン系樹脂を得た。次に、Ｔダイ法によって樹脂温度２２０℃の条件下で前記リサイクル原料含有ポリスチレン系樹脂をシート状に押出成形して得た合成樹脂シートの片面に、白色層側の面が重ね合わせられる面となるように実施例１−１の金属光沢フィルムを重ね合わせ加熱ロールで圧接することで熱溶着させて、積層シートを製造した。尚、このポリスチレン系樹脂シートの厚みは０．６ｍｍとした。
そして、該積層シートを用いたこと以外は、実施例３−１の容器と同様にして、実施例４−１の容器を製造した。
実施例４−１の容器を、透明な合成樹脂フィルム側から観察したところ、透明感のあるシルバー調の色彩が見られ、金属光沢性が高いことが確認された。
【符号の説明】
【００５４】
１：金属光沢フィルム、２：合成樹脂フィルム、３：金属光沢層、４：白色層、４ａ：白色インキ塗布部分、５：積層シート、６：合成樹脂シート
【図１】
2011255612.tif 000003
【図２】
2011255612.tif 000004
【図３】
2011255612.tif 000005